(57)【要約】      （修正有）【課題】フォージャサイト構造を有するゼオライトにおいて、より簡便な方法で、ブレンステッド酸強度を高めることができるフォージャサイト型ゼオライトの製造方法を提供すること。【解決手段】下記（１）〜（３）の工程を含む、ＳｉとＡｌとのモル比（ＳｉＯ２／Ａｌ２Ｏ３）が１３未満であるフォージャサイト型ゼオライトの製造方法。（１）フォージャサイト構造を有し、ＳｉとＡｌとのモル比が１３未満であり、Ｎａの含有量がＮａ２Ｏ換算で０．５質量％以上、２質量％未満の範囲にある、スチーム処理用のゼオライトを準備する工程。（２）上記スチーム処理用のゼオライトを、その格子定数が２．４３４ｎｍ以上、２．４４３ｎｍ以下となるようにスチーム処理して、酸処理用のゼオライトを調製する工程。（３）上記酸処理用のゼオライトを、温度が３５℃以上、６０℃未満の範囲にある酸溶液で酸処理する工程。【選択図】なし【特許請求の範囲】
【請求項１】
下記（１）〜（３）の工程を含む、
ＳｉとＡｌとのモル比（ＳｉＯ２／Ａｌ２Ｏ３）が１３未満であるフォージャサイト型ゼオライトの製造方法。
（１）フォージャサイト構造を有し、
ＳｉとＡｌとのモル比が１３未満であり、
Ｎａの含有量がＮａ２Ｏ換算で０．５質量％以上、２質量％未満の範囲にある、
スチーム処理用のゼオライトを準備する工程。
（２）上記スチーム処理用のゼオライトを、
その格子定数が２．４３４ｎｍ以上、２．４４３ｎｍ以下となるようにスチーム処理して、
酸処理用のゼオライトを調製する工程。
（３）上記酸処理用のゼオライトを、
温度が３５℃以上、６０℃未満の範囲にある酸溶液で酸処理する工程。
【請求項２】
下記（Ａ）〜（Ｃ）構成を満たすフォージャサイト型ゼオライト。
（Ａ）ＳｉとＡｌとのモル比（ＳｉＯ２／Ａｌ２Ｏ３）が１３未満である。
（Ｂ）ルイス酸を含む。
（Ｃ）ブレンステッド酸強度が、０．０５以上の範囲にある。
【発明の詳細な説明】
【技術分野】
【０００１】
本発明は、フォージャサイト型ゼオライト及びその製造方法に関する。
【背景技術】
【０００２】
ゼオライトを触媒として用いる反応の多くは、その固体酸性質を利用したものである。特に、ゼオライトのブレンステッド酸を利用した反応に多く用いられており、例えば、接触分解、キシレンの異性化、エチルベンゼン又はクメンの合成、或いは、ｎ−ブテンのイソブテンへの異性化等がある（例えば、特許文献１、特許文献２、非特許文献１）。また、近年では、酸強度の異なるゼオライトが種々合成されており、前述の炭化水素に関する反応だけでなく、種々の反応への応用が期待されている。
【０００３】
ゼオライトのブレンステッド酸点は、ゼオライト骨格の部分構造に起因することが知られている。例えば、フォージャサイト構造を有するＹ型ゼオライトは、酸素を介してケイ素イオンとアルミニウムイオンが結合した構造を有しており、３価のアルミニウムイオンが四面体構造の４価のケイ素イオンと同型置換することによって−１の残余電荷を有している。この残余電荷のカウンターカチオンとして、プロトンや多価陽イオンが存在する場合、このＹ型ゼオライトはブレンステッド酸点を発現する。カウンターカチオンがプロトンの場合、そのブレンステッド酸の強度は、酸素を介して結合するケイ素イオンとアルミニウムイオンの距離や角度等によって影響を受けることが知られている。しかし、これらをコントロールしてブレンステッド酸の強度を変えることは、結晶構造のコントロールでもあり、これまで困難であった。
【先行技術文献】
【特許文献】
【０００４】
【特許文献１】特表平７−５０４９３６号公報
【特許文献２】特表２００１−５１５４９９号公報
【非特許文献】
【０００５】
【非特許文献１】小野嘉夫、八嶋建明編、「ゼオライトの科学と工学」、第１版、株式会社講談社、２０００年７月１０日、ｐ．１１９〜１３４
【発明の概要】
【発明が解決しようとする課題】
【０００６】
本発明は、フォージャサイト構造を有するゼオライトにおいて、より簡便な方法で、ブレンステッド酸強度を高めることができるフォージャサイト型ゼオライトの製造方法を提供することを目的とする。また、本発明は、ブレンステッド酸強度が高いフォージャサイト型ゼオライトを提供することも目的とする。
【課題を解決するための手段】
【０００７】
本発明のフォージャサイト型ゼオライトの製造方法は、下記（１）〜（３）の工程を含む、ＳｉとＡｌとのモル比（ＳｉＯ２／Ａｌ２Ｏ３）が１３未満であるフォージャサイト型ゼオライトを製造する方法である。
（１）フォージャサイト構造を有し、
ＳｉとＡｌとのモル比（ＳｉＯ２／Ａｌ２Ｏ３）が１３未満であり、
Ｎａの含有量がＮａ２Ｏ換算で０．５質量％以上、２質量％未満の範囲にある、
スチーム処理用のゼオライトを準備する工程。
（２）上記スチーム処理用のゼオライトを、
その格子定数が２．４３４ｎｍ以上、２．４４３ｎｍ以下となるようにスチーム処理して、
酸処理用のゼオライトを調製する工程。
（３）上記酸処理用のゼオライトを、
温度が３５℃以上、６０℃未満の範囲にある酸溶液で酸処理する工程。
【０００８】
本発明では、フォージャサイト構造を有するゼオライト（以下、「フォージャサイト型ゼオライト」ともいう。）の結晶構造に含まれるＡｌ（以下、「ＦＡＬ」ともいう。）の近傍に、結晶構造外のＡｌ（以下、「ＥＦＡＬ」ともいう。）を析出させることで、ＦＡＬに由来するブレンステッド酸とＥＦＡＬに由来するルイス酸との相互作用を起こし、ブレンステッド酸強度を高めた。
【発明の効果】
【０００９】
本発明を用いることで、ブレンステッド酸強度が高いゼオライトが得られる。
【発明を実施するための形態】
【００１０】
以下、まず、本発明のフォージャサイト型ゼオライトの製造方法（以下、「本発明の製造方法」ともいう。）の実施形態について詳述する。
【００１１】
［本発明の製造方法］
本発明の製造方法は、（１）フォージャサイト構造を有し、ＳｉとＡｌとのモル比（ＳｉＯ２／Ａｌ２Ｏ３）が１３未満であり、Ｎａの含有量がＮａ２Ｏ換算で０．５質量％以上、２質量％未満の範囲にある、スチーム処理用のゼオライトを準備する工程、（２）上記スチーム処理用のゼオライトを、その格子定数が２．４３４ｎｍ以上、２．４４３ｎｍ以下となるようにスチーム処理して、酸処理用のゼオライトを調製する工程、（３）上記酸処理用のゼオライトを温度が３５℃以上、６０℃未満の範囲にある酸溶液で酸処理する工程、を含む、ＳｉとＡｌとのモル比（ＳｉＯ２／Ａｌ２Ｏ３）が１３未満であるフォージャサイト型ゼオライトの製造方法である。
【００１２】
本発明の製造方法は、ＳｉとＡｌとのモル比（ＳｉＯ２／Ａｌ２Ｏ３）（以下、「ケイバン比」ともいう。）が、１３未満であるフォージャサイト型ゼオライトの製造方法である。ケイバン比が１３未満であるフォージャサイト型ゼオライトの製造方法は種々知られている。このような製造方法は、例えば、特開平４−１８７５１４号公報、特表２００８−５１４５３３号公報などに記載されている。本発明の製造方法は、これらの製造方法と比較して、格子定数が２．４３４ｎｍ以上、２．４４３ｎｍ以下となるように、Ｎａの含有量がＮａ２Ｏ換算で０．５質量％以上、２質量％未満の範囲にあるフォージャサイト型ゼオライトをスチーム処理する点で異なっている。
【００１３】
フォージャサイト型ゼオライトをスチーム処理する工程では、一般的に、フォージャサイト型ゼオライトの結晶構造から結晶構造を破壊することなくＡｌを脱離させること（つまり、ＦＡＬをＥＦＡＬとして析出させること）を目的としている。この時、フォージャサイト型ゼオライトのＦＡＬのカウンターカチオンは、その種類や量によって、スチーム処理後のフォージャサイト型ゼオライトの物性に大きな影響を与える。一般的には、ＦＡＬのカウンターカチオンをアンモニウムイオンとしてスチーム処理する方法が知られている。しかし、本発明の製造方法では、前述の先行技術とは異なり、フォージャサイト型ゼオライトにＦＡＬのカウンターカチオンとしてＮａ＋を一定量存在させる。これは、Ｎａ＋がカウンターカチオンとして存在するＦＡＬはスチーム処理によって抜けにくくなることを利用し、スチーム処理後であっても一定量のＦＡＬがフォージャサイト型ゼオライトに存在するようにするためである。さらに、Ｎａ＋がカウンターカチオンとして存在しないＦＡＬは、スチーム処理によってＥＦＡＬとなってフォージャサイト型ゼオライトの結晶表面に析出する。これを低温で酸処理することで結晶表面にＥＦＡＬを残しつつ、ＥＦＡＬで覆われたＦＡＬ（ブレンステッド酸点を構成するＡｌ）を結晶表面に露出させることで、ＦＡＬの近傍にＥＦＡＬが存在するような製造方法を設計した。このような製造方法により得られたゼオライトは、ＥＦＡＬに由来するルイス酸の相互作用によってＦＡＬに由来するブレンステッド酸の強度が高くなると考えられる。
【００１４】
本発明の製造方法は、ケイバン比が１３未満であるフォージャサイト型ゼオライトの製造方法に関する。本発明の製造方法では、ブレンステッド酸量が多いフォージャサイト型ゼオライトを提供することも目的の一つとしている。そして、本発明の製造方法では、フォージャサイト型ゼオライトのブレンステッド酸は、フォージャサイト型ゼオライトの結晶構造に含まれるＡｌ（つまり、ＦＡＬ）に由来するものであるため、ケイバン比を低く（即ち、Ａｌの含有量を多く）している。本発明の製造方法で調製されるフォージャサイト型ゼオライトのケイバン比は、９以上、１３未満の範囲にあることが好ましい。ケイバン比が低すぎるフォージャサイト型ゼオライトは、親水性が高いので、例えば炭化水素の分解反応等の炭化水素との反応に使用する際は、好ましくない。
【００１５】
本発明の製造方法で調製されるフォージャサイト型ゼオライトは、フォージャサイト構造を有する。フォージャサイト構造は、Ｘ線回折測定により得られるＸ線回折パターンから判別することができ、そのＸ線回折パターンにフォージャサイト構造に由来するピークがあれば、フォージャサイト構造を有していると判断することができる。Ｘ線回折測定の条件及びフォージャサイト構造の判別方法は、後述の実施例で詳述する。
【００１６】
以下、本発明の製造方法の各工程について、詳述する。
【００１７】
（スチーム処理用のゼオライトの準備工程）
本発明の製造方法は、スチーム処理用のゼオライトを準備する工程を含む。このスチーム処理用のゼオライトは、フォージャサイト構造を有し、ケイバン比が１３未満であり、Ｎａの含有量がＮａ２Ｏ換算で０．５質量％以上、２質量％未満の範囲にある。このようなゼオライトは、市販されているものを購入してもよく、また従来公知の方法で合成してもよい。例えば、ケイバン比が前述の範囲となるようにＳｉ原料、Ａｌ原料を加え、さらにＮａ原料及び水を加えた後、８０〜１２０℃程度の温度で水熱処理することで、フォージャサイト型ゼオライトが得られる。これを、Ｎａの含有量が前述の範囲となるまでアンモニウム塩でイオン交換する方法で合成することができる。
【００１８】
このスチーム処理用のゼオライトは、Ｎａの含有量がＮａ２Ｏ換算で０．７質量％以上、２質量％未満であることが好ましい。スチーム処理用のゼオライトに含まれるＮａが少なすぎると、Ｎａ＋がカウンターカチオンとして存在するＦＡＬが減少し、スチーム処理をする際にＦＡＬがＥＦＡＬとして過度に結晶構造から脱離してしまうので、最終的に得られるフォージャサイト型ゼオライトのブレンステッド酸量が低下することがある。また、このスチーム処理用のゼオライトに含まれるＮａが多すぎても、スチーム処理する際にＦＡＬがＥＦＡＬとして脱離せず、ＦＡＬの近傍にＥＦＡＬを存在させることが困難になる。そうすると、最終的に得られるゼオライトのブレンステッド酸がＥＦＡＬのルイス酸との相互作用を受けにくくなり、その酸強度が低下してしまう。
【００１９】
このスチーム処理用のゼオライトは、その格子定数が２．４４３ｎｍ以上、２．４６５ｎｍ以下の範囲にあることが好ましい。フォージャサイト型ゼオライトにおける格子定数は、その結晶構造中のＳｉ及びＡｌの比率によって変化し、結晶構造中のＳｉとＡｌの比率を判断する指標の一つである。例えば、結晶構造中のＡｌが増加すると格子定数は増加する傾向があり、結晶構造中のＳｉが増加すると格子定数は減少する傾向がある。本発明の製造方法において、スチーム処理用のゼオライトの格子定数が大きすぎると、Ｎａの含有量にもよるが、結晶構造中から大量のＡｌがスチーム処理により引き抜かれ、ゼオライトの結晶構造が壊れる可能性がある。このように結晶構造が壊れたゼオライトをスチーム処理のゼオライトとして用いると、本発明の製造方法により得られるゼオライトの結晶性も低下してしまう。また、この格子定数が小さすぎても、ブレンステッド酸点を構成する結晶構造中のＡｌ（つまり、ＦＡＬ）が少なくなるので、本発明の製造方法により得られるゼオライトのブレンステッド酸量が低下する可能性がある。
【００２０】
スチーム処理用のゼオライトは、そのケイバン比が４以上、８以下の範囲にあることが好ましい。ケイバン比が高すぎると、後述のスチーム処理の際に析出するＥＦＡＬの量が少なくなり、最終的に得られるゼオライトのブレンステッド酸の強度が低下することがある。また、その酸量も低下することがある。一方、ケイバン比が低すぎても、後述のスチーム処理工程でＥＦＡＬが過度に析出してしまい、その結晶構造が壊れてしまうことがあるので好ましくない。
【００２１】
（スチーム処理工程）
本発明の製造方法は、上記スチーム処理用のゼオライトを、その格子定数が２．４３４ｎｍ以上、２．４４３ｎｍ以下となるようにスチーム処理して、酸処理用のゼオライトを調製する工程を含む。この工程では、スチーム処理用のゼオライトに含まれるＦＡＬをＥＦＡＬとして結晶構造から脱離させることを目的としている。具体的には、スチーム処理温度、スチーム処理時間及びスチーム濃度を制御して、スチーム処理用のゼオライトをその格子定数が２．４３４ｎｍ以上、２．４４３ｎｍ以下となるようにスチーム処理する。
【００２２】
この工程におけるスチーム処理温度は、５００℃以上、８００℃以下の範囲にあることが好ましい。スチーム処理温度が前述の範囲より高い場合、ゼオライトの結晶構造が壊れる可能性があり、前述の範囲より低い場合、ＦＡＬがＥＦＡＬとして析出しにくくなる。したがって、スチーム処理温度は、前述の範囲にあることが好ましい。また、スチーム処理温度は、６４０℃以上、７６０℃以下の範囲にあることがより好ましい。
【００２３】
この工程におけるスチーム処理時間は、酸処理用のゼオライトの格子定数が前述の範囲となるように前述のスチーム処理温度と併せてコントロールされる。このスチーム処理時間は、概ね２０分以上、１２時間以下の範囲にあることが好ましい。前述のスチーム処理温度にもよるが、処理時間が短すぎてもスチーム処理によってＦＡＬがＥＦＡＬとして析出せず、ゼオライトの格子定数があまり変化しない。また、スチーム処理温度が一定の状態で処理時間を長くしても、ゼオライトの格子定数はそれほど変化しなくなるので、ゼオライトの格子定数が前述の範囲となるようにスチーム処理温度と併せて適切にコントロールすることが重要である。
【００２４】
この工程におけるスチーム濃度は、飽和水蒸気量の５０％以上であり、９０％以上であることが好ましい。飽和水蒸気量が低い状態でスチーム処理をすると、ゼオライトの結晶構造が壊れやすくなる傾向にある。この理由は、ＦＡＬがＥＦＡＬとして析出する際にできる結晶の欠陥によって結晶構造が不安定になるためと考えられる。一方、前述の飽和水蒸気量の範囲であれば、ゼオライトの結晶構造は壊れにくくなる傾向にある。この理由は、結晶の表面又は結晶構造内のＳｉが移動して結晶の欠陥に再挿入され、結晶構造が安定化されるためと考えられる。したがって、スチーム濃度が前述の下限以上となるようにして、スチーム処理することが好ましい。
【００２５】
（酸処理工程）
本発明の製造方法は、上記酸処理用のゼオライトを温度が３５℃以上、６０℃未満の範囲にある酸溶液で酸処理する工程を含む。上記スチーム処理を経て得られた酸処理用のゼオライトはＦＡＬの表面がＥＦＡＬで覆われているので、本工程ではこの一部を酸処理によって除去しＦＡＬを表面に露出させることを目的とする。この時、ＥＦＡＬが全て除去されるような条件ではなく、ＥＦＡＬが一部残留する条件で酸処理することで、ＦＡＬの近傍にＥＦＡＬを残留させる。この残留したＥＦＡＬに由来するルイス酸との相互作用によって、ＦＡＬに由来するブレンステッド酸の強度が高まるものと考えられる。また、酸溶液によってＦＡＬのカウンターカチオンをＨ＋にイオン交換することも目的の一つである。このようにＦＡＬのカウンターカチオンがＨ＋である場合、ブレンステッド酸が発現する。
【００２６】
この工程における酸溶液は、酸を含む溶液であって、硫酸、塩酸、硝酸といった従来公知の無機酸を含む。また、ＥＦＡＬを除去できる酸であれば、クエン酸や酢酸等の有機酸を用いてもよい。
【００２７】
この工程における酸溶液の温度は、３５℃以上、６０℃未満の範囲にある。酸溶液の温度によってＥＦＡＬの除去しやすさは変わり、通常のフォージャサイト型ゼオライトでは、ＥＦＡＬを完全に除去することを目的とするものが多く、酸溶液の温度も高く設定されることが多い。しかし、本発明の製造方法では、ＦＡＬを覆っているＥＦＡＬを除去しつつそれ以外のＥＦＡＬを残すことを目的としているため、あえて酸溶液の温度を低くしている。
【００２８】
この工程における酸溶液には、アンモニウムイオンを含む塩を添加してもよい。このように、アンモニウムイオンが存在する酸溶液を用いて酸処理を行うと、ＦＡＬのカウンターカチオンであるＮａ＋がより除去されやすくなる。
【００２９】
この工程における酸溶液に含まれる酸は、酸処理用のゼオライトの重量に対して、０．８倍以下の添加量であることが好ましい（例えば、硫酸を用いて酸処理用のゼオライト１ｇを酸処理する際には、硫酸（Ｈ２ＳＯ４）の添加量が０．８ｇ以下であることが好ましい。）。酸の添加量が多すぎると、ＥＦＡＬが過度に除去され、ブレンステッド酸の強度を高める効果が得られにくくなることがある。
【００３０】
この工程における酸処理の時間は、酸処理の温度や酸の量にもよるが、概ね１時間以上、２４時間以下であることが好ましい。酸処理の時間が概ねこの範囲内であれば、酸処理工程の目的を十分に達成することができる。
【００３１】
酸処理後の酸溶液とゼオライトは、ろ過等の方法で固液分離することができる。また、この時に分離したゼオライトには酸溶液に由来する成分が残留することがある。そのため、分離したゼオライトを再度イオン交換水に懸濁する、濾布上で温水を掛ける等の洗浄処理を行うことが好ましい。この洗浄処理は、濾液の電導度が０．１ｍＳ／ｃｍ以下となるまで繰り返すとよい。分離したゼオライトは、温度８０℃以上、４００℃以下の範囲で乾燥させて、ゼオライトを得ることができる。さらに、必要に応じてこのゼオライトを大気雰囲気下において、温度４００℃以上、６００℃以下の範囲で焼成してもよい。このような処理を行うことで、部分的に残留したアンモニウムイオンやその他成分を除去することができる。
【００３２】
次に、本発明のフォージャサイト型ゼオライト（以下、「本発明のゼオライト」ともいう。）の実施形態について、詳述する。
【００３３】
［本発明のゼオライト］
本発明のゼオライトは、（Ａ）ＳｉとＡｌとのモル比（ＳｉＯ２／Ａｌ２Ｏ３）が、１３未満であり、（Ｂ）ルイス酸を含み、（Ｃ）ブレンステッド酸強度が０．０５以上の範囲にある。
【００３４】
本発明のゼオライトは、ブレンステッド酸点を構成するＦＡＬの近傍にルイス酸を有するＥＦＡＬが存在することで、これらの相互作用によりブレンステッド酸の強度が高くなる。本発明においては、まず、ゼオライトのブレンステッド酸量を測定し、次にクメン分解反応により得られたベンゼンの収量で除することで、ゼオライトのブレンステッド酸強度を見積もった。これは、クメン分解反応により得られるベンゼンの収量がブレンステッド酸量と酸強度に依存することを利用し、ブレンステッド酸量とベンゼンの収量から酸強度を逆算したものである。本発明のゼオライトは、炭化水素の分解反応用の触媒に用いられる場合、そのブレンステッド酸強度が０．０６５以上、０．１５以下の範囲にあることが好ましい。ブレンステッド酸強度がこの範囲にあると、炭化水素の分解を効率よく行うことができる。なお、ブレンステッド酸強度が低すぎる場合は炭化水素の分解反応が進みにくくなることがあり、高すぎても炭化水素の分解反応が進みすぎてしまうことがある。
【００３５】
本発明のゼオライトは、炭化水素の分解反応用の触媒に用いられる場合、そのブレンステッド酸量が１５０μｍｏｌ／ｇ以上であることが好ましい。ブレンステッド酸量が１５０μｍｏｌ／ｇ以上であれば、炭化水素の分解に必要な活性点がより多くなるので、炭化水素の分解をより効率よく行うことができる。なお、本発明のゼオライトのブレンステッド酸量は、１５０μｍｏｌ／ｇ以上、５００μｍｏｌ／ｇ以下の範囲にあることがより好ましい。
【００３６】
本発明のゼオライトはルイス酸を含む。このルイス酸はＥＦＡＬに由来するルイス酸であって、ブレンステッド酸の近傍に存在しているものと考えられる。ブレンステッド酸の近傍にルイス酸が存在するとブレンステッド酸強度が高くなることが知られており、本発明のゼオライトもブレンステッド酸強度が高いことから、ブレンステッド酸の近傍にルイス酸が存在しているものと考えられる。さらに、本発明のゼオライトにおけるブレンステッド酸量とルイス酸量の比率（ブレンステッド酸量／ルイス酸量）は、０．８以上、２．２以下の範囲にあることが好ましい。この比率が高すぎると、ブレンステッド酸に対してルイス酸が少なすぎるので、ブレンステッド酸強度があまり高くならない。一方、この比率が低すぎても、ルイス酸であるＥＦＡＬがゼオライトの表面を過度に覆ってしまい、ブレンステッド酸点を構成するＦＡＬを被覆してしまうので、ブレンステッド酸量が低下することがある（同じＡｌ含有量のゼオライトで比較した場合）。
【００３７】
本発明のゼオライトにおけるルイス酸量は、５０μｍｏｌ／ｇ以上、６２５μｍｏｌ／ｇ以下であることが好ましく、１５０μｍｏｌ／ｇ以上、３００μｍｏｌ／ｇ以下の範囲にあることがより好ましい。ルイス酸量がこの範囲内であると、ブレンステッド酸の酸強度をより高めることができる。
【００３８】
本発明のゼオライトのＮａ含有量は、Ｎａ２Ｏ換算で０．１５質量％以下であることが好ましく、０．１質量％以下であることがより好ましい。本発明のゼオライトに含まれるＮａはＦＡＬのカウンターイオンとして存在しており、Ｎａ＋がカウンターイオンとして存在するＦＡＬはブレンステッド酸点とならないので、このＮａ含有量はより低いほうが好ましい。
【００３９】
本発明のゼオライトの格子定数は、２．４３０ｎｍ以上、２．４４０ｎｍ以下の範囲にあることが好ましい。ゼオライトの格子定数が２．４３０ｎｍより低い場合、ブレンステッド酸点を構成するＦＡＬの数が少なくなり、炭化水素の分解反応等に用いるとその分解活性が不十分になる可能性がある。
【００４０】
本発明のゼオライトの比表面積は、７００ｍ２／ｇ以上、８５０ｍ２／ｇ以下の範囲にあることが好ましい。ゼオライトの比表面積が７００ｍ２／ｇより低い場合、本発明のゼオライトが有するフォージャサイト構造に由来する細孔構造が十分に発達していないおそれがある。このようなゼオライトは、部分的に非晶質となっており、ゼオライトの結晶構造に由来する細孔を反応場として使用できなかったり、細孔が途中で閉塞していたりすることがある。このようなゼオライトを触媒反応に使用すると、反応場が少なくなって活性が低下したり、細孔が閉塞してコーキングを引き起こすことがあるので、好ましくない。また、本発明のゼオライトは、ＦＡＬをＥＦＡＬとして引き抜いているので比表面積が８５０ｍ２／ｇより大きくはなりにくく、このようなゼオライトは、ＥＦＡＬの生成が不十分となっている可能性がある。
【００４１】
（本発明のゼオライトの用途）
本発明のゼオライトはブレンステッド酸強度が高いという特徴を有しているため、例えば、石油精製における流動接触分解用触媒や水素化分解用触媒の構成成分の一つとして用いることができる。流動接触分解においては、本発明のゼオライトを用いることで、ガソリン成分の増量だけでなく、従来のＹ型ゼオライトでは生成量が少なく近年需要が高まっているプロピレンなどの軽質オレフィンの生成を高めることができると考えられる。また、水素化分解においては、本発明のゼオライトを用いることで、ナフサの生成量を高めることが期待できる。石油精製において、ブレンステッド酸点は石油成分を分解する活性点として働き、その酸強度よって得られる留分が変化する。そこで、このような石油精製の分野で用いられる触媒の酸強度を細かくコントロールする必要がある。このような分野において、酸強度を制御した本発明のゼオライトは、触媒の酸性質をコントロールする構成成分の一つとして非常に有用である。
【実施例】
【００４２】
以下、本発明のゼオライト及びその製造方法について、実施例を用いて詳述するが、本発明はこれらの例によってなんら限定されるものではない。
【００４３】
本発明の実施例における測定及び評価は、次の方法で行った。
【００４４】
（組成分析）
蛍光Ｘ線測定装置（ＲＩＸ−３０００）を用いて、ゼオライトのＳｉ、Ａｌ、Ｎａ含有量を測定した。この測定結果から、Ｓｉ、Ａｌ含有量を、それぞれＳｉＯ２、Ａｌ２Ｏ３に換算して、ＳｉＯ２／Ａｌ２Ｏ３モル比を算出した。
【００４５】
（結晶構造の確認）
乳鉢で粉砕した粉末試料をＸ線回折装置（リガク社製ＲＩＮＴ−Ｕｌｔｉｍａ、線源：ＣｕＫα）にセットし、２θ＝１４〜３３oまでスキャンしてＸ線回折測定した。得られた試料のＸ線回折パターンから、フォージャサイト構造（ＦＡＵ）に帰属される回折面にピークが確認できたものは、フォージャサイト構造を有していると判断した。具体的には、（３３１）、（５１１）、（４４０）、（５３３）、（６４２）及び（５５５）面に帰属される回折ピークの有無を確認した。なお、これらの回折面に帰属されるピークの位置は、技術文献（M. M. J. Treacy, J. B. Higgins, COLLECTION OF SIMULATED XRD POWDER PATTERNS FOR ZEOLITES, Fifth Revised Edition, Elsevier）から確認することができる。なお、ピークの位置は測定条件等によって多少変動することがあるので、上記文献に記載されたピーク位置から±０．５°の範囲にあれば、フォージャサイト構造に由来するピークを有しているものとみなせる。
【００４６】
（格子定数測定）
試料粉末を約２／３重量部、内部標準としてＴｉＯ２アナターゼ型の粉末（関東化学製、酸化チタン（IV）（アナターゼ型））を約１／３重量部秤量し、乳鉢を用いて混合した。この粉末をＸ線回折装置（リガク社製ＲＩＮＴ−Ｕｌｔｉｍａ、線源：ＣｕＫα）にセットし、２θ＝２３〜３３oまでスキャンしてＸ線回折パターンを測定した。得られたパターンから、ＴｉＯ２アナターゼ型、フォージャサイト型ゼオライトの（５３３）面、（６４２）面のそれぞれのピーク半値幅の中心を示す２θを用いて、以下の数式（１）〜（３）から格子定数を算出した。
【００４７】
【数１】
2020019694.tif 000002
【００４８】
（ブレンステッド酸量及びルイス酸量測定）
試料粉末２０ｍｇを２０ｍｍΦのディスクに成型した後、真空ラインに接続されたＩＲセルに設置して、５００℃で一時間真空排気処理を行った。真空排気処理後、１５０℃に降温して、ピリジン蒸気の導入前後の試料ディスクのＩＲスペクトルを日本分光社製ＦＴ／ＩＲ−４６００で測定した。ブレンステッド酸点とルイス酸点の定量は、技術文献（C.A.Emeis,J.Catal.,141,347-354(1993)）の記載に基づいて行った。
【００４９】
（クメン分解反応によるベンゼン収量測定）
ＳｉＣ粉末を１０００ｍｇ、試料粉末を１０ｍｇそれぞれ測り取って、乳鉢で均一に混合した。混合された粉末を５０．５ｍｇ計量して、クメン分解活性測定装置の反応管に詰め、加熱装置に設置した。反応管にＡｒガスを流通させ、その状態で３５０℃に昇温して試料粉末に付着した吸着水分等を除去した。次いで、反応管を３２５℃に調整した。次いで、クメンガス濃度が０．６体積％となるようにＡｒガスとクメンを混合して得られた混合ガスをパルスで反応管に導入し、試料粉末に接触させた。試料粉末に接触させたガスをＦＩＤガスクロマトグラフィーに供することによってベンゼンの含有量を測定し、試料粉末１ｇあたりのベンゼン収量を算出した。
【００５０】
（ブレンステッド酸強度の算出）
ブレンステッド酸強度は、ゼオライト単位重量当たりのベンゼン収量（ｍｏｌ／ｇ）をゼオライト単位重量当たりのブレンステッド酸量（ｍｏｌ／ｇ）で除算して算出した。
【００５１】
（比表面積測定）
不活性ガス雰囲気下にて５００℃で１Ｈｒの前処理を実施した試料粉末について、マウンテック社製ＭａｃＳｏｒｂ−１２２０を用いてＮ２の吸着量及び脱離量を測定した。得られたＮ２の脱離量から、ＢＥＴ１点法に基づいて比表面積を算出した。
【００５２】
［実施例１］
（スチーム処理用のゼオライトの準備工程）
ＳｉＯ２／Ａｌ２Ｏ３モル比が５．２、格子定数が２．４６６ｎｍ、比表面積が７２０ｍ２／ｇ、Ｎａの含有量がＮａ２Ｏ換算で１３．０質量％であるＮａ−Ｙ型ゼオライト（Ｙ型ゼオライトとは、フォージャサイト型ゼオライトの１種である。また、Ｎａ−Ｙ型ゼオライトとは、イオン交換サイトのカチオンがＮａ＋であるＹ型ゼオライトである。以下、「ＮａＹ」ともいう）を用い、このＮａＹ５０．０ｋｇを温度６０℃の水５００Ｌに加え、さらに硫酸アンモニウム１４．０ｋｇを加えて懸濁液を得た。この懸濁液を７０℃で１時間攪拌し、ろ過した。ろ過により得られた固体を水で洗浄した。次いで、この固体を、温度６０℃の水５００Ｌに硫酸アンモニウム１４．０ｋｇを溶解した硫酸アンモニウム溶液で洗浄し、さらに、６０℃の水５００Ｌで洗浄し、１３０℃で２０時間乾燥して、ＮａＹに含まれるＮａの約６５質量％がアンモニウムイオン（ＮＨ４＋）でイオン交換されたＹ型ゼオライト（ＮＨ４Ｙ）を約４５ｋｇ得た。このＮＨ４ＹのＮａ含有量はＮａ２Ｏ換算で４．５質量％であった。このＮＨ４Ｙ４０ｋｇを、飽和水蒸気雰囲気中にて６７０℃で１時間焼成し、超安定Ｙ型ゼオライト（以下、「ＵＳＹ（ａ）」という）を得た。このＵＳＹ（ａ）を温度６０℃の水４００Ｌに加え、次いで硫酸アンモニウム４９．０ｋｇを加え懸濁液を得た。この懸濁液を９０℃で１時間攪拌し、ろ過した。ろ過により得られた固体を温度６０℃の水２００Ｌで洗浄した。次いで、この固体を１３０℃で２０時間乾燥して、当初のＮａＹに含まれるＮａの約９３質量％がＮＨ４でイオン交換された超安定Ｙ型ゼオライト（ＮＨ４ＵＳＹ）を約３７ｋｇ得た。これをスチーム処理用のゼオライトとした。このゼオライトの性状は、表１の通りである。
【００５３】
（スチーム処理工程）
このスチーム処理用のゼオライト３．０ｋｇを、飽和水蒸気雰囲気中にて７５０℃で２時間スチーム処理し、酸処理用のゼオライトを約２．７ｋｇ得た。この時、酸処理用のゼオライトの格子定数は、２．４３７ｎｍであった。このゼオライトの性状は、表１の通りである。
【００５４】
（酸処理工程）
次いで、この酸処理用のゼオライト２０．０ｇを、室温の水２００ｍＬに懸濁し、４０℃まで昇温した。この懸濁液に、２５質量％の硫酸２８．８ｇを徐々に加えて酸溶液を調製した後、これを４０℃で４時間攪拌した。撹拌終了後の酸溶液をろ過して得られた固体を、６０℃のイオン交換水２００ｍＬで洗浄し、さらに１３０℃で２０時間乾燥し、本発明のゼオライトを調製した。得られたゼオライトの性状は、表１の通りである。
【００５５】
［実施例２］
スチーム処理用のゼオライトを飽和水蒸気雰囲気中にて６６０℃で２時間焼成したこと及び酸溶液に硫酸アンモニウム３７ｇを添加したこと以外は、実施例１と同様の方法で本発明のゼオライトを調製した。得られたゼオライトの性状は、表１の通りである。
【００５６】
［比較例１］
２５質量％の硫酸の添加量を５０．５ｇとしたこと及び酸溶液の温度を７５℃としたこと以外は実施例１と同様の方法でゼオライトを調製した。得られたゼオライトの性状は、表１の通りである。
【００５７】
［比較例２］
酸溶液の温度を７５℃としたこと及び硫酸アンモニウムを添加しなかったこと以外は、実施例２と同様の方法でゼオライトを調製した。得られたゼオライトの性状は、表１の通りである。
【００５８】
［比較例３］
スチーム処理温度を６３０℃としたこと及び、酸溶液の温度を７５℃とした以外は、実施例１と同様の方法でゼオライトを調製した。得られたゼオライトの性状は、表１の通りである。
【００５９】
【表１】
2020019694.tif 000003